"基板と、該基板上に配置され、陽極及び陰極を含む一対の電極と、該電極間に配置され、発光層を含む少なくとも一層の有機層とを有し、前記少なくとも一層の有機層のいずれかの層に、下記一般式I~IVのいずれかで表される少なくとも一種の化合物を含有する有機電界発光素子。[上記一般式I~IVにおいて、R1~R37はそれぞれ独立に水素原子または置換基を表すが、R1~R37のうちの隣り合う2つが互いに連結して環を形成することはない。X1~X32はそれぞれ独立にCR61R62、NR63、O、S、SiR64R65のいずれかで表される連結基を表す。R61~R65はそれぞれ独立に水素原子または置換基を表す。A1~A38はそれぞれ独立にCR66またはNを表す。R66は水素原子または置換基を表し、A1~A38のうちの隣り合う2つがCR66であるときに当該2つのR66どうしは互いに結合して環構造を形成してもよい。]前記少なくとも一層の有機層のいずれかの層に、前記一般式IまたはIIで表される少なくとも一種の化合物を含有することを特徴とする請求項1に記載の有機電界発光素子。前記少なくとも一層の有機層のいずれかの層に、前記一般式IIで表される少なくとも一種の化合物を含有することを特徴とする請求項1または2に記載の有機電界発光素子。前記一般式IIで表される化合物が、下記一般式Vで表される化合物であることを特徴とする請求項3に記載の有機電界発光素子。一般式V[上記一般式Vにおいて、R41~R47はそれぞれ独立に水素原子または置換基を表すが、R41~R47のうちの隣り合う2つが互いに連結して環を形成することはない。R48~R55はそれぞれ独立に水素原子または置換基を表し、R48~R55のうちの隣り合う2つが互いに連結して環を形成してもよい。X41およびX42はそれぞれ独立にCR61R62、NR63、O、S、SiR64R65のいずれかで表される連結基を表す。R61~R65はそれぞれ独立に水素原子または置換基を表す。]前記一般式Vにおいて、X51およびX52がそれぞれ独立にCR61R62、NR63、Oのいずれかで表される連結基を表すことを特徴とする請求項4に記載の有機電界発光素子。前記一般式Vにおいて、X51およびX52がそれぞれ独立にCR61R62、NR63、Oのいずれかで表され、かつ、X51およびX52が互いに異なる連結基を表すことを特徴とする請求項4または5に記載の有機電界発光素子。前記一般式Vにおいて、R41~R55およびR61~R65のうち少なくとも一つが、フッ素原子、アルキル基、シリル基、アミノ基のいずれかを有する置換基であることを特徴とする請求項4~6のいずれか一項に記載の有機電界発光素子。前記少なくとも一層の有機層のいずれかの層に、前記一般式Iで表される少なくとも一種の化合物を含有することを特徴とする請求項1または2に記載の有機電界発光素子。前記一般式Iで表される化合物が、下記一般式VIで表されることを特徴とする請求項8に記載の有機電界発光素子。[上記一般式VIにおいて、R71~R77はそれぞれ独立に水素原子または置換基を表すが、R71~R77のうちの隣り合う2つが互いに連結して環を形成することはない。R78~R85はそれぞれ独立に水素原子または置換基を表し、R78~R85のうちの隣り合う2つが互いに連結して環を形成してもよい。X51およびX52はそれぞれ独立にCR61R62、NR63、O、S、SiR64R65のいずれかで表される連結基を表す。R61~R65はそれぞれ独立に水素原子または置換基を表す。]前記一般式VIにおいて、X61およびX62がそれぞれ独立にCR61R62、NR63、Oのいずれかで表される連結基を表すことを特徴とする請求項9に記載の有機電界発光素子。前記一般式VIにおいて、X61およびX62がそれぞれ独立にCR61R62、NR63、Oのいずれかで表され、かつ、X61およびX62が互いに異なる連結基を表すことを特徴とする請求項9または10に記載の有機電界発光素子。前記一般式VIにおいて、R71~R85およびR61~R65のうち少なくとも一つが、フッ素原子、アルキル基、シリル基、アミノ基のいずれかを有する置換基であることを特徴とする請求項9~11のいずれか一項に記載の有機電界発光素子。前記一般式I~IVのいずれかで表される化合物の分子量が800以下であることを特徴とする請求項1~12のいずれかに記載の有機電界発光素子。前記一般式I~IVのいずれかで表される化合物が前記発光層に含有されることを特徴とする請求項1~13のいずれか一項に記載の有機電界発光素子。前記一般式I~IVのいずれかで表される化合物が、前記発光層に含有される発光材料であることを特徴とする請求項14に記載に有機電界発光素子。前記発光層にさらにホスト材料を含有することを特徴とする請求項15に記載の有機電界発光素子。前記ホスト材料が炭素数10~50の炭化水素縮合環構造を有することを特徴とする請求項16に記載の有機電界発光素子。前記ホスト材料がアントラセン骨格を有することを特徴とする請求項16に記載の有機電界発光素子。前記一般式I~IVのいずれかで表される化合物を含有する有機層が真空蒸着プロセスにて形成されてなることを特徴とする請求項1~18のいずれか一項に記載の有機電界発光素子。発光層が湿式プロセスにて形成されてなることを特徴とする請求項1~18のいずれか一項に記載の有機電界発光素子。請求項1~20のいずれか一項に記載の有機電界発光素子を用いた発光装置。請求項1~20のいずれか一項に記載の有機電界発光素子を用いた表示装置。請求項1~20のいずれか一項に記載の有機電界発光素子を用いた照明装置。下記一般式Vで表される化合物であることを特徴とする有機電界発光素子用材料。一般式V[上記一般式Vにおいて、R41~R47はそれぞれ独立に水素原子または置換基を表すが、R41~R47のうちの隣り合う2つが互いに連結して環を形成することはない。R48~R55はそれぞれ独立に水素原子または置換基を表し、R48~R55のうちの隣り合う2つが互いに連結して環を形成してもよい。X41およびX42はそれぞれ独立にCR61R62、NR63、Oのいずれかで表される連結基を表す。R61~R65はそれぞれ独立に水素原子または置換基を表す。]下記一般式VIで表されることを特徴とする有機電界発光素子用材料。[上記一般式VIにおいて、R71~R77はそれぞれ独立に水素原子または置換基を表すが、R71~R77のうちの隣り合う2つが互いに連結して環を形成することはない。R78~R85はそれぞれ独立に水素原子または置換基を表し、R78~R85のうちの隣り合う2つが互いに連結して環を形成してもよい。X51およびX52はそれぞれ独立にCR61R62、NR63、Oのいずれかで表される連結基を表す。R61~R65はそれぞれ独立に水素原子または置換基を表す。]しかしながら、本発明者らが検討したところ、上記特許文献1および特許文献2に記載される有機電界発光素子の色度もディスプレイ用途などとしての暗青色としては未だ十分とは言えず、さらに暗青色の発光を実現する必要があることも明らかになった。さらに、これらの有機電界発光素子は、長時間駆動すると色度変化が起こるとともに駆動電圧が高くなってしまうことも明らかになった。本発明の目的は上記問題を解決することにある。すなわち、本発明が解決しようとする課題は、暗青色の発光であり、長時間駆動後も色度変化、駆動電圧変化が小さい有機電界発光素子を提供することにある。そこで本発明者らは、暗青色の発光であり、広範な発光材料濃度で良好な色度を示す有機電界発光素子を提供することを目的として鋭意検討を進めた。ここで、ピレン骨格のどの位置に非芳香族環が縮環するかについて、特許文献1で言及しているが、該文献内ではピレンの長軸1,2,3,6,7,8位方向に縮環することが好ましいと記載されているものの、その理由およびその詳細なメカニズムは特に説明されていなかった。一方、特許文献2では、2分子のピレンの長軸方向と短軸4,5,9,10位方向を連結するように非芳香族環が縮環している構造の例示化合物を[0119]で用いていることからもわかる通り、ピレン骨格に対する縮環位置としてどの位置がよいかの記載はされていなかった。したがって、ピレン系化合物の構造を変化させて暗青色の発光であり、発光材料の濃度に対する色度変化が小さい有機電界発光素子用材料が得られるか否かについては、従来の知見から予想することは全くできていないのが実情であった。これに対し、本発明者らは、特定の方向に縮環した特定の構造のピレン系化合物を素子用発光ドーパントとして用いることで、従来なし得なかった暗青色の発光であり、有機電界発光素子を得られることを見出すに至った。また、このような構造の化合物の骨格はその骨格自体が短波長発光であり、従来公知の蛍光発光材料のようにさらに骨格に特定の構造の置換基を導入して短波長化する必要もないことがわかった。すなわち、特定の構造を有するピレン誘導体を用いれば、上記の課題を解決することができることを見出して、以下に記載される本発明を提供するに至った。[1]基板と、該基板上に配置され、陽極及び陰極を含む一対の電極と、該電極間に配置され、発光層を含む少なくとも一層の有機層とを有し、前記少なくとも一層の有機層のいずれかの層に、下記一般式I~IVのいずれかで表される少なくとも一種の化合物を含有する有機電界発光素子。[上記一般式I~IVにおいて、R1~R37はそれぞれ独立に水素原子または置換基を表すが、R1~R37のうちの隣り合う2つが互いに連結して環を形成することはない。X1~X32はそれぞれ独立にCR61R62、NR63、O、S、SiR64R65のいずれかで表される連結基を表す。R61~R65はそれぞれ独立に水素原子または置換基を表す。A1~A38はそれぞれ独立にCR66またはNを表す。R66は水素原子または置換基を表し、A1~A38のうちの隣り合う2つがCR66であるときに当該2つのR66どうしは互いに結合して環構造を形成してもよい。][2]前記少なくとも一層の有機層のいずれかの層に、前記一般式IまたはIIで表される少なくとも一種の化合物を含有することを特徴とする[1]に記載の有機電界発光素子。[3]前記少なくとも一層の有機層のいずれかの層に、前記一般式IIで表される少なくとも一種の化合物を含有することを特徴とする[1]または[2]に記載の有機電界発光素子。[4]前記一般式IIで表される化合物が、下記一般式Vで表される化合物であることを特徴とする[3]に記載の有機電界発光素子。一般式V[上記一般式Vにおいて、R41~R47はそれぞれ独立に水素原子または置換基を表すが、R41~R47のうちの隣り合う2つが互いに連結して環を形成することはない。R48~R55はそれぞれ独立に水素原子または置換基を表し、R48~R55のうちの隣り合う2つが互いに連結して環を形成してもよい。X41およびX42はそれぞれ独立にCR61R62、NR63、O、S、SiR64R65のいずれかで表される連結基を表す。R61~R65はそれぞれ独立に水素原子または置換基を表す。][5]前記一般式Vにおいて、X51およびX52がそれぞれ独立にCR61R62、NR63、Oのいずれかで表される連結基を表すことを特徴とする[4]に記載の有機電界発光素子。[6]前記一般式Vにおいて、X51およびX52がそれぞれ独立にCR61R62、NR63、Oのいずれかで表され、かつ、X51およびX52が互いに異なる連結基を表すことを特徴とする[4]または[5]に記載の有機電界発光素子。[7]前記一般式Vにおいて、R41~R55およびR61~R65のうち少なくとも一つが、フッ素原子、アルキル基、シリル基、アミノ基のいずれかを有する置換基であることを特徴とする[4]~[6]のいずれか一項に記載の有機電界発光素子。[8]前記少なくとも一層の有機層のいずれかの層に、前記一般式Iで表される少なくとも一種の化合物を含有することを特徴とする[1]または[2]に記載の有機電界発光素子。[9]前記一般式Iで表される化合物が、下記一般式VIで表されることを特徴とする[8]に記載の有機電界発光素子。[上記一般式VIにおいて、R71~R77はそれぞれ独立に水素原子または置換基を表すが、R71~R77のうちの隣り合う2つが互いに連結して環を形成することはない。R78~R85はそれぞれ独立に水素原子または置換基を表し、R78~R85のうちの隣り合う2つが互いに連結して環を形成してもよい。X51およびX52はそれぞれ独立にCR61R62、NR63、O、S、SiR64R65のいずれかで表される連結基を表す。R61~R65はそれぞれ独立に水素原子または置換基を表す。][10]前記一般式VIにおいて、X61およびX62がそれぞれ独立にCR61R62、NR63、Oのいずれかで表される連結基を表すことを特徴とする[9]に記載の有機電界発光素子。[11]前記一般式VIにおいて、X61およびX62がそれぞれ独立にCR61R62、NR63、Oのいずれかで表され、かつ、X61およびX62が互いに異なる連結基を表すことを特徴とする[9]または[10]に記載の有機電界発光素子。[12]前記一般式VIにおいて、R71~R85およびR61~R65のうち少なくとも一つが、フッ素原子、アルキル基、シリル基、アミノ基のいずれかを有する置換基であることを特徴とする[9]~[11]のいずれか一項に記載の有機電界発光素子。[13]前記一般式I~IVのいずれかで表される化合物の分子量が800以下であることを特徴とする[1]~[12]のいずれかに記載の有機電界発光素子。[14]前記一般式I~IVのいずれかで表される化合物が前記発光層に含有されることを特徴とする[1]~[13]のいずれか一項に記載の有機電界発光素子。[15]前記一般式I~IVのいずれかで表される化合物が、前記発光層に含有される発光材料であることを特徴とする[14]に記載に有機電界発光素子。[16]前記発光層にさらにホスト材料を含有することを特徴とする[15]に記載の有機電界発光素子。[17]前記ホスト材料が炭素数10~50の炭化水素縮合環構造を有することを特徴とする[16]に記載の有機電界発光素子。[18]前記ホスト材料がアントラセン骨格を有することを特徴とする[16]に記載の有機電界発光素子。[19]前記一般式I~IVのいずれかで表される化合物を含有する有機層が真空蒸着プロセスにて形成されてなることを特徴とする[1]~[18]のいずれか一項に記載の有機電界発光素子。[20]発光層が湿式プロセスにて形成されてなることを特徴とする[1]~[18]のいずれか一項に記載の有機電界発光素子。[21][1]~[20]のいずれか一項に記載の有機電界発光素子を用いた発光装置。[22][1]~[20]のいずれか一項に記載の有機電界発光素子を用いた表示装置。[23][1]~[20]のいずれか一項に記載の有機電界発光素子を用いた照明装置。[24]下記一般式Vで表される化合物であることを特徴とする有機電界発光素子用材料。一般式V[上記一般式Vにおいて、R41~R47はそれぞれ独立に水素原子または置換基を表すが、R41~R47のうちの隣り合う2つが互いに連結して環を形成することはない。R48~R55はそれぞれ独立に水素原子または置換基を表し、R48~R55のうちの隣り合う2つが互いに連結して環を形成してもよい。X41およびX42はそれぞれ独立にCR61R62、NR63、Oのいずれかで表される連結基を表す。R61~R65はそれぞれ独立に水素原子または置換基を表す。][25]下記一般式VIで表されることを特徴とする有機電界発光素子用材料。[上記一般式VIにおいて、R71~R77はそれぞれ独立に水素原子または置換基を表すが、R71~R77のうちの隣り合う2つが互いに連結して環を形成することはない。R78~R85はそれぞれ独立に水素原子または置換基を表し、R78~R85のうちの隣り合う2つが互いに連結して環を形成してもよい。X51およびX52はそれぞれ独立にCR61R62、NR63、Oのいずれかで表される連結基を表す。R61~R65はそれぞれ独立に水素原子または置換基を表す。]本発明の有機電界発光素子は、暗青色の発光であり、広範な発光材料濃度で良好な色度を示すという有利な効果を有する。また、本発明の有機電界発光素子用材料を用いれば、このような優れた有機電界発光素子を容易に製造することができる。さらに、本発明の発光装置、表示装置及び照明装置は、消費電力が小さく、色度が優れており、発光材料濃度が高くても良好な色度を示すという有利な効果を有し、ディスプレイ用途に特に適する。以下において、本発明の内容について詳細に説明する。以下に記載する構成要件の説明は、本発明の代表的な実施態様や具体例に基づいてなされることがあるが、本発明はそのような実施態様や具体例に限定されるものではない。なお、本明細書において~を用いて表される数値範囲は、~の前後に記載される数値を下限値および上限値として含む範囲を意味する。[一般式I~IVで表される有機電界発光素子用の発光材料]本発明の有機電界発光素子は、基板と、該基板上に配置され陽極及び陰極を含む一対の電極と、該電極間に配置され、発光層を含む少なくとも一層の有機層とを少なくとも有するものである。本発明の有機電界発光素子は、いずれかの有機層に、少なくとも一種の下記一般式I~IVのいずれかで表される化合物を含有することを特徴とする。上記一般式I~IVにおいて、R1~R37はそれぞれ独立に水素原子または置換基を表すが、R1~R37のうちの隣り合う2つが互いに連結して環を形成することはない。X1~X32はそれぞれ独立にCR61R62、NR63、O、S、SiR64R65のいずれかで表される連結基を表す。R61~R65はそれぞれ独立に水素原子または置換基を表す。A1~A38はそれぞれ独立にCR66またはNを表す。R66は水素原子または置換基を表し、A1~A38のうちの隣り合う2つがCR66であるときに当該2つのR66どうしは互いに結合して環構造を形成してもよい。本発明の有機電界発光素子は、前記一般式I~IVで表される有機電界発光素子用の化合物以下、一般式I~IVで表される発光材料や、本発明の発光材料や、本発明の化合物とも言うを、発光材料として使用する。本発明者らは、一般式I~IVに示すような位置に芳香環が接する縮環ピレンを用いることで、充分な暗青色発光と、駆動後の色度変化や分解劣化時の電圧上昇を抑制できることを見出した。これは、一般式I~IVのようにピレン中心に対して非対称に環を巻くことによって分子の対称性が低下し分子同士の会合が抑えられるためと考えられる。一方、上記のように、従来のピレン系化合物を用いて有機電界発光素子を作製すると、長時間使用し続けたときに発光強度が低下する駆動劣化に伴って色度が変化してしまう。このような駆動劣化に伴う色度変化の原因としては、素子電荷バランスの変化による発光位置変化とそれによる光学干渉、駆動に伴う発熱等によるピレン環同士の会合形成、素子駆動による発光材料やホスト材料の化学反応劣化による発光成分生成等が考えられる。このため、駆動劣化に伴う色度変化を防ぐためには、これら全てが起こりにくい材料を提供する必要がある。本発明の一般式I~IVで表される化合物は、ホール酸化や電子還元に対して安定であり、電荷の注入輸送性が高く、ピレン環同士の会合形成が起こりにくく、素子駆動による化学反応劣化も起こりにくい。このため、駆動劣化に伴う色度変化も起こりにくい。また、本発明の一般式I~IVで表される化合物はピレン環同士の会合が起こりにくいため、ホスト材料を用いずに単独で発光層を形成することもできる。一般式I~IVで表される化合物は、分子同士が接近しにくい構造となっているため、単に良好な青色発光を示すだけでなく、広い濃度領域で色度を改善できる。すなわち、前記一般式I~IVで表される有機電界発光素子用の発光材料は、その母骨格自体が、短波長化と、広い濃度領域での色度の改善に寄与している。そのため、前記一般式I~IVで表される発光材料は、その母骨格の置換基はほとんど限定されず、上記効果を得ることができる。但し、本発明の好ましい態様においては、特定の置換基を用いて、さらに短波長化と広い濃度領域での色度の改善を図ってもよい。以下において、一般式I~IVで表される発光材料について詳細に説明する。一般式I~IVにおけるX1~X32はそれぞれ独立にCR61R62、NR63、O、S、SiR64R65のいずれかで表される連結基を表す。連結基は、より好ましい発光色の観点からCR61R62またはNR63であることが好ましい。一般式IにおけるX1とX2は互いに同一であってもよいし、異なっていてもよい。同一である場合は、いずれもCR61R62であるか、いずれもNR63であることが好ましい。異なる場合は、一方がCR61R62であって、他方がNR63である場合、一方がCR61R62であって、他方がOである場合、一方がCR61R62であって、他方がSである場合、一方がCR61R62であって、他方がSiR64R65である場合、一方がNR63であって、他方がOである場合、一方がNR63であって、他方がSである場合、一方がOであって、他方がSである場合を好ましい組み合わせとして挙げることができる。このような一般式IにおけるX1とX2の関係は、一般式IIにおけるX11とX12、一般式IIIにおけるX21とX22、一般式IVにおけるX31とX32についてもあてはまる。R61~R65はそれぞれ独立に水素原子または置換基を表す。R61、R62、R64およびR65としては下記の置換基群Aが挙げられ、R63としては下記の置換基群Bが挙げられる。《置換基群A炭素原子上の置換基および珪素原子上の置換基群》アルキル基好ましくは炭素数1~30、より好ましくは炭素数1~20、特に好ましくは炭素数1~10であり、例えばメチル、エチル、イソプロピル、t-ブチル、n-オクチル、n-デシル、n-ヘキサデシル、シクロプロピル、シクロペンチル、シクロヘキシルなどが挙げられる。、アルケニル基好ましくは炭素数2~30、より好ましくは炭素数2~20、特に好ましくは炭素数2~10であり、例えばビニル、アリル、2-ブテニル、3-ペンテニルなどが挙げられる。、アルキニル基好ましくは炭素数2~30、より好ましくは炭素数2~20、特に好ましくは炭素数2~10であり、例えばプロパルギル、3-ペンチニルなどが挙げられる。、アリール基好ましくは炭素数6~30、より好ましくは炭素数6~20、特に好ましくは炭素数6~12であり、例えばフェニル、p-メチルフェニル、ナフチル、アントラニルなどが挙げられる。、アミノ基好ましくは炭素数0~30、より好ましくは炭素数0~20、特に好ましくは炭素数0~10であり、例えばアミノ、メチルアミノ、ジメチルアミノ、ジエチルアミノ、ジベンジルアミノ、ジフェニルアミノ、ジトリルアミノなどが挙げられる。、アルコキシ基好ましくは炭素数1~30、より好ましくは炭素数1~20、特に好ましくは炭素数1~10であり、例えばメトキシ、エトキシ、ブトキシ、2-エチルヘキシロキシなどが挙げられる。、アリールオキシ基好ましくは炭素数6~30、より好ましくは炭素数6~20、特に好ましくは炭素数6~12であり、例えばフェニルオキシ、1-ナフチルオキシ、2-ナフチルオキシなどが挙げられる。、ヘテロ環オキシ基好ましくは炭素数1~30、より好ましくは炭素数1~20、特に好ましくは炭素数1~12であり、例えばピリジルオキシ、ピラジルオキシ、ピリミジルオキシ、キノリルオキシなどが挙げられる。、アシル基好ましくは炭素数2~30、より好ましくは炭素数2~20、特に好ましくは炭素数2~12であり、例えばアセチル、ベンゾイル、ホルミル、ピバロイルなどが挙げられる。、アルコキシカルボニル基好ましくは炭素数2~30、より好ましくは炭素数2~20、特に好ましくは炭素数2~12であり、例えばメトキシカルボニル、エトキシカルボニルなどが挙げられる。、アリールオキシカルボニル基好ましくは炭素数7~30、より好ましくは炭素数7~20、特に好ましくは炭素数7~12であり、例えばフェニルオキシカルボニルなどが挙げられる。、アシルオキシ基好ましくは炭素数2~30、より好ましくは炭素数2~20、特に好ましくは炭素数2~10であり、例えばアセトキシ、ベンゾイルオキシなどが挙げられる。、アシルアミノ基好ましくは炭素数2~30、より好ましくは炭素数2~20、特に好ましくは炭素数2~10であり、例えばアセチルアミノ、ベンゾイルアミノなどが挙げられる。、アルコキシカルボニルアミノ基好ましくは炭素数2~30、より好ましくは炭素数2~20、特に好ましくは炭素数2~12であり、例えばメトキシカルボニルアミノなどが挙げられる。、アリールオキシカルボニルアミノ基好ましくは炭素数7~30、より好ましくは炭素数7~20、特に好ましくは炭素数7~12であり、例えばフェニルオキシカルボニルアミノなどが挙げられる。、スルホニルアミノ基好ましくは炭素数1~30、より好ましくは炭素数1~20、特に好ましくは炭素数1~12であり、例えばメタンスルホニルアミノ、ベンゼンスルホニルアミノなどが挙げられる。、スルファモイル基好ましくは炭素数0~30、より好ましくは炭素数0~20、特に好ましくは炭素数0~12であり、例えばスルファモイル、メチルスルファモイル、ジメチルスルファモイル、フェニルスルファモイルなどが挙げられる。、カルバモイル基好ましくは炭素数1~30、より好ましくは炭素数1~20、特に好ましくは炭素数1~12であり、例えばカルバモイル、メチルカルバモイル、ジエチルカルバモイル、フェニルカルバモイルなどが挙げられる。、アルキルチオ基好ましくは炭素数1~30、より好ましくは炭素数1~20、特に好ましくは炭素数1~12であり、例えばメチルチオ、エチルチオなどが挙げられる。、アリールチオ基好ましくは炭素数6~30、より好ましくは炭素数6~20、特に好ましくは炭素数6~12であり、例えばフェニルチオなどが挙げられる。、ヘテロ環チオ基好ましくは炭素数1~30、より好ましくは炭素数1~20、特に好ましくは炭素数1~12であり、例えばピリジルチオ、2-ベンズイミゾリルチオ、2-ベンズオキサゾリルチオ、2-ベンズチアゾリルチオなどが挙げられる。、スルホニル基好ましくは炭素数1~30、より好ましくは炭素数1~20、特に好ましくは炭素数1~12であり、例えばメシル、トシルなどが挙げられる。、スルフィニル基好ましくは炭素数1~30、より好ましくは炭素数1~20、特に好ましくは炭素数1~12であり、例えばメタンスルフィニル、ベンゼンスルフィニルなどが挙げられる。、ウレイド基好ましくは炭素数1~30、より好ましくは炭素数1~20、特に好ましくは炭素数1~12であり、例えばウレイド、メチルウレイド、フェニルウレイドなどが挙げられる。、リン酸アミド基好ましくは炭素数1~30、より好ましくは炭素数1~20、特に好ましくは炭素数1~12であり、例えばジエチルリン酸アミド、フェニルリン酸アミドなどが挙げられる。、ヒドロキシ基、メルカプト基、ハロゲン原子例えばフッ素原子、塩素原子、臭素原子、ヨウ素原子、シアノ基、スルホ基、カルボキシル基、ニトロ基、ヒドロキサム酸基、スルフィノ基、ヒドラジノ基、イミノ基、ヘテロ環基芳香族ヘテロ環基も包含し、好ましくは炭素数1~30、より好ましくは炭素数1~12であり、ヘテロ原子としては、例えば窒素原子、酸素原子、硫黄原子、リン原子、ケイ素原子、セレン原子、テルル原子であり、具体的にはピリジル、ピラジニル、ピリミジル、ピリダジニル、ピロリル、ピラゾリル、トリアゾリル、イミダゾリル、オキサゾリル、チアゾリル、イソキサゾリル、イソチアゾリル、キノリル、フリル、チエニル、セレノフェニル、テルロフェニル、ピペリジル、ピペリジノ、モルホリノ、ピロリジル、ピロリジノ、ベンゾオキサゾリル、ベンゾイミダゾリル、ベンゾチアゾリル、カルバゾリル基、アゼピニル基、シロリル基などが挙げられる。、シリル基好ましくは炭素数3~40、より好ましくは炭素数3~30、特に好ましくは炭素数3~24であり、例えばトリメチルシリル、トリフェニルシリルなどが挙げられる。、シリルオキシ基好ましくは炭素数3~40、より好ましくは炭素数3~30、特に好ましくは炭素数3~24であり、例えばトリメチルシリルオキシ、トリフェニルシリルオキシなどが挙げられる。、ホスホリル基例えばジフェニルホスホリル基、ジメチルホスホリル基などが挙げられる。が挙げられる。これらの置換基は更に置換されてもよく、更なる置換基としては、以上に説明した置換基群Aから選択される基を挙げることができる。また、置換基に置換した置換基は更に置換されてもよく、さらなる置換基としては、以上に説明した置換基群Aから選択される基を挙げることができる。また、置換基に置換した置換基に置換した置換基は更に置換されてもよく、さらなる置換基としては、以上に説明した置換基群Aから選択される基を挙げることができる。《置換基群B窒素原子上の置換基群》アルキル基好ましくは炭素数1~30、より好ましくは炭素数1~20、特に好ましくは炭素数1~10であり、例えばメチル、エチル、イソプロピル、t-ブチル、n-オクチル、n-デシル、n-ヘキサデシル、シクロプロピル、シクロペンチル、シクロヘキシルなどが挙げられる。、アルケニル基好ましくは炭素数2~30、より好ましくは炭素数2~20、特に好ましくは炭素数2~10であり、例えばビニル、アリル、2-ブテニル、3-ペンテニルなどが挙げられる。、アルキニル基好ましくは炭素数2~30、より好ましくは炭素数2~20、特に好ましくは炭素数2~10であり、例えばプロパルギル、3-ペンチニルなどが挙げられる。、アリール基好ましくは炭素数6~30、より好ましくは炭素数6~20、特に好ましくは炭素数6~12であり、例えばフェニル、p-メチルフェニル、ナフチル、アントラニルなどが挙げられる。、シアノ基、ヘテロ環基芳香族ヘテロ環基も包含し、好ましくは炭素数1~30、より好ましくは炭素数1~12であり、ヘテロ原子としては、例えば窒素原子、酸素原子、硫黄原子、リン原子、ケイ素原子、セレン原子、テルル原子であり、具体的にはピリジル、ピラジニル、ピリミジル、ピリダジニル、ピロリル、ピラゾリル、トリアゾリル、イミダゾリル、オキサゾリル、チアゾリル、イソキサゾリル、イソチアゾリル、キノリル、フリル、チエニル、セレノフェニル、テルロフェニル、ピペリジル、ピペリジノ、モルホリノ、ピロリジル、ピロリジノ、ベンゾオキサゾリル、ベンゾイミダゾリル、ベンゾチアゾリル、カルバゾリル基、アゼピニル基、シロリル基などが挙げられる。これらの置換基は更に置換されてもよく、更なる置換基としては、前記置換基群Bから選択される基を挙げることができる。また、置換基に置換した置換基は更に置換されてもよく、さらなる置換基としては、以上に説明した置換基群Bから選択される基を挙げることができる。また、置換基に置換した置換基に置換した置換基は更に置換されてもよく、さらなる置換基としては、以上に説明した置換基群Bから選択される基を挙げることができる。R61、R62、R64およびR65は、好ましくはアルキル基より好ましくは炭素数1~10の直鎖、分岐または環状アルキル基、アリール基より好ましくは炭素数6~14のアリール基、ヘテロアリール基好ましくは炭素数5~20でヘテロ原子としてN,O,Sのいずれかを含むヘテロアリール基を表す。これらの中では、炭素数1~6の直鎖または分岐アルキル基、炭素数6~10のアリール基がより好ましい。また、合成の容易性の点から、R61およびR62は同一であることが好ましい。R63として好ましくは炭素数1~10の直鎖、分岐または環状アルキル基、炭素数6~50のアリール基、炭素数5~20であり、ヘテロ原子としてN,O,Sのいずれかを1つ以上含むヘテロアリール基のいずれかである事がより好ましい。炭素数6~14のアリール基、炭素数5~20であり、ヘテロ原子としてN,O,Sのいずれかを1つ以上含むヘテロアリール基のいずれかがさらに好ましい。一般式I~IVにおいて、A1~A38はそれぞれ独立にCR66またはNを表す。R66は水素原子または置換基を表す。R66の置換基としては、上記の置換基群Aを挙げることができる。R66の好ましい置換基として、アルキル基より好ましくは炭素数1~10の直鎖、分岐または環状アルキル基、アリール基より好ましくは炭素数6~14のアリール基、ヘテロアリール基好ましくは炭素数5~20でヘテロ原子としてN,O,Sのいずれかを含むヘテロアリール基、ジ置換アミノ基より好ましくはジアルキルアミノ基、ジアリールアミノ基であり、この場合のアルキル、アリールの好ましい範囲は上記のアルキル、アリールの好ましい範囲と同様、ハロゲノ基好ましくはフルオロ基、シアノ基、ニトロ基を挙げることができ、より好ましい置換基として炭素数1~6のアルキル基を挙げることができる。また、これらの置換基はさらに置換基で置換されていてもよい。A1~A38のうちの隣り合う2つがCR66であるときに当該2つのR66どうしは互いに結合して環構造を形成してもよい。形成される環構造は、芳香環や複素環であってもよいし、非芳香族環であってもよい。一般式IのA1~A4中、Nの数は0~2個であることが好ましく、0または1個であることが好ましく、0個であることが特に好ましい。すなわち、A1~A4が全てCR66である場合を好ましい例として挙げることができる。一般式IのA5~A8、一般式IIのA11~A14、一般式IIのA15~A18、一般式IIIのA21~A24、一般式IIIのA25~A28、一般式IVのA31~A34、一般式IVのA35~A38の好ましい範囲も、上記一般式IのA1~A4の好ましい範囲と同じである。一般式I~IVにおいて、R1~R37はそれぞれ独立に水素原子または置換基を表すが、R1~R37のうちの隣り合う2つが互いに連結して環を形成することはない。ここでいう置換基として、前述の置換基群Aを挙げることができる。R1~R37は、好ましくはアルキル基より好ましくは炭素数1~10の直鎖、分岐または環状アルキル基、アリール基より好ましくは炭素数6~14のアリール基、ヘテロアリール基好ましくは炭素数5~20でヘテロ原子としてN,O,Sのいずれかを含むヘテロアリール基、ジ置換アミノ基より好ましくはジアルキルアミノ基、ジアリールアミノ基であり、この場合のアルキル、アリールの好ましい範囲はR1~R8でのアルキル、アリールの好ましい範囲と同様、ハロゲノ基好ましくはフルオロ基、シアノ基、ニトロ基を表す。また、これらの置換基は任意の1つ以上の置換基で置換されていてもよく、この場合の置換基の好ましい範囲はR1~R37の置換基の好ましい範囲と同様である。前記一般式I~IVのいずれかで表される化合物は、分子内にフッ素原子、アルキル基、シリル基、アミノ基、およびこれらを有するフェニル基または含窒素芳香族6員環のいずれかを有することが会合発光抑制の観点で好ましい。前記分子内にフッ素原子、アルキル基、シリル基、アミノ基、およびこれらを有するフェニル基または含窒素芳香族6員環の特に好ましい具体例を以下に示すが、本発明はこれらに限定されない。一般式IのR1~R7の1つ以上は、下記一般式のいずれかで表される置換基であることが好ましい。Ar1およびAr2はそれぞれ独立にアリール基、Ar3は2価のアリーレン基を表す。Ar1、Ar2は好ましくは置換または無置換のフェニル、ナフチルであり、より好ましくは置換または無置換のフェニルである。Ar3は好ましくは置換または無置換のフェニレン、ナフチレンであり、より好ましくは置換または無置換のフェニレンであり、最も好ましくは置換または無置換のp-フェニレンである。また、R1~R7は、上記以外の構造で表される置換または無置換のアリール基であることも好ましい。例えば、アルキル基で置換されたアリール基や、ヘテロ原子を含んでいてもよい多環アリール基などを挙げることができる。R1~R7はすべてが水素原子であってもよい。R1~R7のうちの0~4個が置換基であることが好ましく、0~2個が置換基であることがより好ましく、0または1個が置換基であることがさらに好ましい。一般式IのR1~R7、一般式IIのR11~R17、一般式IIIのR21~R27の好ましい置換基も、上記の一般式IのR1~R7の好ましい置換基と同じである。一般式I~IVの中では、一般式Iまたは一般式IIで表される化合物が好ましく、一般式Iで表される化合物がより好ましい。まず、前記一般式Iで表される化合物は、下記一般式VIで表される化合物であることが好ましい。一般式VI上記一般式VIにおいて、R71~R77はそれぞれ独立に水素原子または置換基を表すが、R71~R77のうちの隣り合う2つが互いに連結して環を形成することはない。R78~R85はそれぞれ独立に水素原子または置換基を表し、R78~R85のうちの隣り合う2つが互いに連結して環を形成してもよい。X51およびX52はそれぞれ独立にCR61R62、NR63、O、S、SiR64R65のいずれかで表される連結基を表す。R61~R65はそれぞれ独立に水素原子または置換基を表す。一般式VIにおけるR71~R77、X51、X52およびR61~R65の好ましい範囲は、上記の一般式I~IVにおけるR1~R37、X1~X32およびR61~R65の好ましい範囲と同じである。一般式VIにおけるR78~R85の好ましい範囲は、一般式I~IVにおけるR66の好ましい範囲と同じである。さらに前記一般式VIは前記一般式VI’で表されることが好ましく、一般式VI’中における各基の説明は一般式VI中における各基の説明と同じであり、以下の態様がより好ましい。前記一般式VIにおいて、X61およびX62がそれぞれ独立にCR61R62、NR63、Oのいずれかで表される連結基を表すことがより好ましく、X61およびX62がそれぞれ独立にCR61R62、NR63、Oのいずれかで表され、かつ、X61およびX62が互いに異なる連結基を表すことが特に好ましい。前記一般式VIにおいて、R71~R85およびR61~R65のうち少なくとも一つが、フッ素原子、アルキル基、シリル基、アミノ基のいずれかを有する置換基であることがより好ましく、該フッ素原子、アルキル基、シリル基、アミノ基のいずれかを有する置換基の例としては、前記分子内にフッ素原子、アルキル基、シリル基、アミノ基、およびこれらを有するフェニル基または含窒素芳香族6員環の特に好ましい具体例と同様である。また一般式IIで表される化合物は、下記一般式Vで表される化合物であることが好ましい。一般式V上記一般式Vにおいて、R41~R47はそれぞれ独立に水素原子または置換基を表すが、R41~R47のうちの隣り合う2つが互いに連結して環を形成することはない。R48~R55はそれぞれ独立に水素原子または置換基を表し、R48~R55のうちの隣り合う2つが互いに連結して環を形成してもよい。X41およびX42はそれぞれ独立にCR61R62、NR63、O、S、SiR64R65のいずれかで表される連結基を表す。R61~R65はそれぞれ独立に水素原子または置換基を表す。一般式VにおけるR41~R47、X41、X42およびR61~R65の好ましい範囲は、上記の一般式I~IVにおけるR1~R37、X1~X32およびR61~R65の好ましい範囲と同じである。一般式VにおけるR48~R55の好ましい範囲は、一般式I~IVにおけるR66の好ましい範囲と同じである。さらに前記一般式Vは前記一般式V’で表されることが好ましく、一般式V’中における各基の説明は一般式V中における各基の説明と同じであり、以下の態様がより好ましい。前記一般式Vにおいて、X51およびX52がそれぞれ独立にCR61R62、NR63、Oのいずれかで表される連結基を表すことがより好ましく、X51およびX52がそれぞれ独立にCR61R62、NR63、Oのいずれかで表され、かつ、X51およびX52が互いに異なる連結基を表すことが特に好ましい。前記一般式Vにおいて、R41~R55およびR61~R65のうち少なくとも一つが、フッ素原子、アルキル基、シリル基、アミノ基のいずれかを有する置換基であることがより好ましく、該フッ素原子、アルキル基、シリル基、アミノ基のいずれかを有する置換基の例としては、前記分子内にフッ素原子、アルキル基、シリル基、アミノ基、およびこれらを有するフェニル基または含窒素芳香族6員環の特に好ましい具体例と同様である。一般式I~IVのいずれかで表される発光材料の具体例を以下に示すが、本発明で用いることができる一般式I~IVで表される発光材料は、これらの具体例により限定的に解釈されるべきものではない。上記一般式I~IVで表される化合物は、公知の反応を組み合わせて合成することができる。一般式I~IVで表される化合物は、例えば以下のスキームにより合成することが可能である。合成した化合物は、カラムクロマトグラフィー、再結晶等による精製を行った後、昇華精製により精製することが好ましい。昇華精製により、有機不純物を分離できるだけでなく、無機塩や残留溶媒等を効果的に取り除くことができる。前記一般式I~IVで表される化合物を用いる発光材料として用いる場合、その極大発光波長は、455nm未満であることが好ましく、400nm以上460nm未満であることがより好ましく、420nm以上460nm未満であることが特に好ましく、430nm以上460nm未満であることがさらに好ましく、440nm以上460nm未満であることが最も好ましい。[有機電界発光素子]本発明の有機電界発光素子は、基板と、該基板上に配置され、陽極及び陰極を含む一対の電極と、該電極間に配置され、発光層を含む少なくとも一層の有機層とを有し、前記有機層のいずれかの層に前記一般式I~IVで表される化合物を含むことを特徴とする。本発明の有機電界発光素子の構成は、特に制限されることはない。図1に、本発明の有機電界発光素子の構成の一例を示す。図1の有機電界発光素子10は、基板2上に、一対の電極陽極3と陰極9の間に有機層を有する。有機電界発光素子の素子構成、基板、陰極及び陽極については、例えば、特開2008-270736号公報に詳述されており、該公報に記載の事項を本発明に適用することができる。以下、本発明の有機電界発光素子の好ましい態様について、基板、電極、有機層、保護層、封止容器、駆動方法、発光波長、用途の順で詳細に説明する。<基板>本発明の有機電界発光素子は、基板を有する。本発明で使用する基板としては、有機層から発せられる光を散乱又は減衰させない基板であることが好ましい。有機材料の場合には、耐熱性、寸法安定性、耐溶剤性、電気絶縁性、及び加工性に優れていることが好ましい。<電極>本発明の有機電界発光素子は、前記基板上に配置され、陽極及び陰極を含む一対の電極を有する。発光素子の性質上、一対の電極である陽極及び陰極のうち少なくとも一方の電極は、透明若しくは半透明であることが好ましい。陽極陽極は、通常、有機層に正孔を供給する電極としての機能を有していればよく、その形状、構造、大きさ等については特に制限はなく、発光素子の用途、目的に応じて、公知の電極材料の中から適宜選択することができる。前述のごとく、陽極は、通常透明陽極として設けられる。陰極陰極は、通常、有機層に電子を注入する電極としての機能を有していればよく、その形状、構造、大きさ等については特に制限はなく、発光素子の用途、目的に応じて、公知の電極材料の中から適宜選択することができる。<有機層>本発明の有機電界発光素子は、前記電極間に配置された1または複数の有機層を有し、前記有機層は発光層を含み、該発光層はホスト材料と、少なくとも1つの前記一般式I~IVで表される発光材料とを含むことを特徴とする。前記有機層は、特に制限はなく、有機電界発光素子の用途、目的に応じて適宜選択することができるが、前記透明電極上に又は前記半透明電極上に形成されるのが好ましい。この場合、有機層は、前記透明電極又は前記半透明電極上の全面又は一面に形成される。有機層の形状、大きさ、及び厚み等については、特に制限はなく、目的に応じて適宜選択することができる。以下、本発明の有機電界発光素子における、有機層の構成、有機層の形成方法、有機層を構成する各層の好ましい態様および各層に使用される材料について順に説明する。有機層の構成本発明の有機電界発光素子では、前記有機層が発光層を含む。前記有機層が、電荷輸送層を含むことが好ましい。前記電荷輸送層とは、有機電界発光素子に電圧を印加した際に電荷移動が起こる層をいう。具体的には正孔注入層、正孔輸送層、電子ブロック層、発光層、正孔ブロック層、電子輸送層又は電子注入層が挙げられる。前記電荷輸送層が正孔注入層、正孔輸送層、電子ブロック層又は発光層であれば、低コストかつ高効率な有機電界発光素子の製造が可能となる。前記一般式I~IVで表される化合物は、有機電界発光素子の前記電極間に配置される1または複数の有機層のうち、少なくとも一層に含有される。特に、前記一般式I~IVで表される化合物は発光層に含まれていることが好ましい。但し、本発明の趣旨に反しない限りにおいて、前記一般式I~IVで表される化合物は本発明の有機電界発光素子の発光層以外の有機層に含有されていてもよい。前記一般式I~IVで表される化合物を含有してもよい発光層以外の有機層としては、正孔注入層、正孔輸送層、電子輸送層、電子注入層、励起子ブロック層、電荷ブロック層正孔ブロック層、電子ブロック層などなどを挙げることができ、好ましくは励起子ブロック層、電荷ブロック層、電子輸送層、電子注入層のいずれかであり、より好ましくは励起子ブロック層、電荷ブロック層、又は電子輸送層である。前記一般式I~IVで表される化合物が発光層に含有される場合、一般式I~IVで表される化合物は発光層の全質量に対して0.1~100質量含まれることが好ましく、1~50質量含まれることがより好ましく、2~20質量含まれることがより好ましい。前記一般式I~IVで表される化合物が発光層以外の有機層に含有される場合、一般式I~IVで表される化合物はその有機層の全質量に対して70~100質量含まれることが好ましく、80~100質量含まれることがより好ましく、90~100質量含まれることがさらに好ましい。有機層の形成方法本発明の有機電界発光素子において、各有機層は、蒸着法やスパッタ法等の乾式製膜法、転写法、印刷法、スピンコート法、バーコート法等の湿式製膜法溶液塗布法のいずれによっても好適に形成することができる。本発明の有機電界発光素子は、前記一対の電極間に配置された有機層が、少なくとも一層の前記一般式I~IVで表される化合物を含む組成物の蒸着により形成されていることが好ましい。発光層発光層は、電界印加時に、陽極、正孔注入層又は正孔輸送層から正孔を受け取り、陰極、電子注入層又は電子輸送層から電子を受け取り、正孔と電子の再結合の場を提供して発光させる機能を有する層である。但し、本発明における前記発光層は、このようなメカニズムによる発光に必ずしも限定されるものではない。本発明の有機電界発光素子における前記発光層は、前記発光材料のみで構成されていてもよく、ホスト材料と前記発光材料の混合層とした構成でもよい。前記発光材料の種類は一種であっても二種以上であってもよい。前記ホスト材料は電荷輸送材料であることが好ましい。前記ホスト材料は一種であっても二種以上であってもよく、例えば、電子輸送性のホスト材料とホール輸送性のホスト材料を混合した構成が挙げられる。更に、前記発光層は、電荷輸送性を有さず、発光しない材料を含んでいてもよい。また、発光層は一層であっても二層以上の多層であってもよく、それぞれの層に同じ発光材料やホスト材料を含んでもよいし、層毎に異なる材料を含んでもよい。発光層が複数の場合、それぞれの発光層が異なる発光色で発光してもよい。発光層の厚さは、特に限定されるものではないが、通常、2nm~500nmであるのが好ましく、中でも、外部量子効率の観点で、3nm~200nmであるのがより好ましく、5nm~100nmであるのが更に好ましい。本発明の有機電界発光素子は、前記発光層が前記一般式I~IVで表される化合物を含有し、前記発光層の発光材料として前記一般式I~IVで表される化合物を用いる。ここで、本明細書中、ホスト材料とは、発光層において主に電荷の注入、輸送を担う化合物であり、また、それ自体は実質的に発光しない化合物のことである。ここで実質的に発光しないとは、該実質的に発光しない化合物からの発光量が好ましくは素子全体での全発光量の5以下であり、より好ましくは3以下であり、更に好ましくは1以下であることを言う。前記一般式I~IVで表される化合物は、発光層のホスト材料として用いてもよい。発光材料本発明の有機電界発光素子では、前記一般式I~IVで表される化合物を発光材料とするが、その場合であっても前記一般式I~IVで表される化合物とは別の発光材料を組み合わせて用いることが可能である。また、本発明の有機電界発光素子において、前記一般式I~IVで表される化合物を発光層のホスト材料として使用する場合や、発光層以外の有機層に用いる場合にも、前記一般式I~IVで表される化合物とは別の発光材料を発光層に用いることができる。本発明において用いることができる発光材料は、蛍光発光材料である。また、本発明における発光層は、色純度を向上させたり、発光波長領域を広げたりするために、2種類以上の発光材料を含有することができる。本発明の有機電界発光素子に用いることができる蛍光発光材料については、例えば、特開2008-270736号公報の段落番号[0100]~[0164]、特開2007-266458号公報の段落番号[0088]~[0090]に詳述されており、これら公報の記載の事項を本発明に適用することができる。本発明に使用できる蛍光発光材料の種類は特に限定されるものではないが、前記一般式1-1で表される化合物の他、例えば、ベンゾオキサゾール、ベンゾイミダゾール、ベンゾチアゾール、スチリルベンゼン、ポリフェニル、ジフェニルブタジエン、テトラフェニルブタジエン、ナフタルイミド、クマリン、ピラン、ペリノン、オキサジアゾール、アルダジン、ピラリジン、シクロペンタジエン、ビススチリルアントラセン、キナクリドン、ピロロピリジン、チアジアゾロピリジン、シクロペンタジエン、スチリルアミン、縮合多環芳香族化合物アントラセン、フェナントロリン、ピレン、ペリレン、ルブレン、又はペンタセンなど、8-キノリノールの金属錯体、ピロメテン錯体や希土類錯体に代表される各種金属錯体、ポリチオフェン、ポリフェニレン、ポリフェニレンビニレン等のポリマー化合物、有機シラン、及びこれらの誘導体などを挙げることができる。その他に、特開2010-111620号公報の[0082]に記載される化合物を発光材料として用いることもできる。本発明の有機電界発光素子における発光層は、発光材料のみで構成されていてもよく、ホスト材料と発光材料の混合層とした構成でもよい。発光材料の種類は一種であっても二種以上であってもよい。ホスト材料は電荷輸送材料であることが好ましい。ホスト材料は一種であっても二種以上であってもよく、例えば、電子輸送性のホスト材料と正孔輸送性のホスト材料を混合した構成が挙げられる。更に、発光層中に電荷輸送性を有さず、発光しない材料を含んでいてもよい。また、発光層は一層であっても二層以上の多層であってもよく、それぞれの層に同じ発光材料やホスト材料を含んでもよいし、層毎に異なる材料を含んでもよい。発光層が複数の場合、それぞれの発光層が異なる発光色で発光してもよい。ホスト材料ホスト材料とは、発光層において主に電荷の注入、輸送を担う化合物であり、また、それ自体は実質的に発光しない化合物のことである。ここで実質的に発光しないとは、該実質的に発光しない化合物からの発光量が好ましくは素子全体での全発光量の5以下であり、より好ましくは3以下であり、更に好ましくは1以下であることを言う。本発明の有機電界発光素子に用いることのできるホスト材料としては、例えば、以下の化合物を挙げることができる。ピロール、インドール、カルバゾール、アザインドール、アザカルバゾール、トリアゾール、オキサゾール、オキサジアゾール、ピラゾール、イミダゾール、チオフェン、ベンゾチオフェン、ジベンゾチオフェン、フラン、ベンゾフラン、ジベンゾフラン、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、芳香族第三級アミン化合物、スチリルアミン化合物、ポルフィリン系化合物、縮環芳香族炭化水素化合物フルオレン、ナフタレン、フェナントレン、トリフェニレン等、ポリシラン系化合物、ポリN-ビニルカルバゾール、アニリン系共重合体、チオフェンオリゴマー、ポリチオフェン等の導電性高分子オリゴマー、有機シラン、カーボン膜、ピリジン、ピリミジン、トリアジン、イミダゾール、ピラゾール、トリアゾ-ル、オキサゾ-ル、オキサジアゾ-ル、フルオレノン、アントラキノジメタン、アントロン、ジフェニルキノン、チオピランジオキシド、カルボジイミド、フルオレニリデンメタン、ジスチリルピラジン、フッ素置換芳香族化合物、ナフタレンペリレン等の複素環テトラカルボン酸無水物、フタロシアニン、8-キノリノ-ル誘導体の金属錯体やメタルフタロシアニン、ベンゾオキサゾ-ルやベンゾチアゾ-ルを配位子とする金属錯体に代表される各種金属錯体及びそれらの誘導体置換基や縮環を有していてもよい等を挙げることができる。その他に、特開2010-111620の[0081]や[0083]に記載される化合物を用いることもできる。これらのうち、カルバゾール、ジベンゾチオフェン、ジベンゾフラン、アリールアミン、縮環芳香族炭化水素化合物、金属錯体が好ましく、縮環芳香族炭化水素化合物が安定であるために特に好ましい。縮環芳香族炭化水素化合物としてはナフタレン系化合物、アントラセン系化合物、フェナントレン系化合物、トリフェニレン系化合物、ピレン系化合物が好ましく、アントラセン系化合物、ピレン系化合物がより好ましく、アントラセン系化合物が特に好ましい。アントラセン系化合物としては、WO2010/134350号公報の0033~0064に記載のものが特に好ましく、例えば後掲の化合物H-1やH-2を挙げることができる。本発明の有機電界発光素子では、前記発光層に含まれる前記ホスト材料が、炭素数10~50の炭化水素縮合環構造を有することが好ましい。前記炭素数10~50の炭化水素縮合環構造は、ナフタレン、フェナントレン、ベンゾcフェナントレン、アントラセン、ピレン、トリフェニレンおよびクリセンが好ましく、ナフタレン、フェナントレン、ベンゾcフェナントレンおよびアントラセンがより好ましく、アントラセンが最も好ましい。すなわち、前記ホスト材料の前記炭素数10~50の炭化水素縮合環構造がアントラセン骨格であることがより好ましい。さらに、前記炭素数10~50の炭化水素縮合環構造は、炭素と水素または重水素のみで構成された化合物であることが特に好ましい。本発明の有機電界発光素子における発光層において用いることができるホスト材料としては、正孔輸送性ホスト材料であっても、電子輸送性ホスト材料であってもよい。発光層において、前記ホスト材料の膜状態での一重項最低励起エネルギーS1エネルギーが、前記発光材料のS1エネルギーより高いことが色純度、発光効率、駆動耐久性の点で好ましい。ホスト材料のS1が発光材料のS1より0.1eV以上大きいことが好ましく、0.2eV以上大きいことがより好ましく、0.3eV以上大きいことが更に好ましい。ホスト材料の膜状態でのS1が発光材料のS1より小さいと発光を消光してしまうためホスト材料には発光材料より大きなS1が求められる。また、ホスト材料のS1が発光材料より大きい場合でも、両者のS1差が小さい場合には一部、発光材料からホスト材料への逆エネルギー移動が起こるため、効率低下や色純度低下、耐久性低下の原因となる。従って、S1が十分に大きく、化学的安定性及びキャリア注入輸送性の高いホスト材料が求められる。また、本発明の有機電界発光素子における発光層におけるホスト化合物の含有量は、特に限定されるものではないが、発光効率、駆動電圧の観点から、発光層を形成する全化合物質量に対して15~95質量であることが好ましい。発光層に、一般式I~IVで表される化合物を含む複数種類のホスト化合物を含む場合、一般式I~IVで表される化合物は全ホスト化合物中50~99質量以下であることが好ましい。その他の層本発明の有機電界発光素子は、前記発光層以外のその他の層を有していてもよい。前記有機層が有していてもよい前記発光層以外のその他の有機層として、正孔注入層、正孔輸送層、ブロック層正孔ブロック層、励起子ブロック層など、電子輸送層などが挙げられる。前記具体的な層構成として、下記が挙げられるが本発明はこれらの構成に限定されるものではない。陽極/正孔輸送層/発光層/電子輸送層/陰極、陽極/正孔輸送層/発光層/ブロック層/電子輸送層/陰極、陽極/正孔輸送層/発光層/ブロック層/電子輸送層/電子注入層/陰極、陽極/正孔注入層/正孔輸送層/発光層/ブロック層/電子輸送層/陰極、陽極/正孔注入層/正孔輸送層/発光層/電子輸送層/電子注入層/陰極、陽極/正孔注入層/正孔輸送層/発光層/ブロック層/電子輸送層/電子注入層/陰極、陽極/正孔注入層/正孔輸送層/ブロック層/発光層/ブロック層/電子輸送層/電子注入層/陰極。本発明の有機電界発光素子は、A前記陽極と前記発光層との間に好ましく配置される有機層を少なくとも一層含むことが好ましい。前記A前記陽極と前記発光層との間に好ましく配置される有機層としては、陽極側から正孔注入層、正孔輸送層、電子ブロック層を挙げることができる。本発明の有機電界発光素子は、B前記陰極と前記発光層との間に好ましく配置される有機層少なくとも一層含むことが好ましい。前記B前記陰極と前記発光層との間に好ましく配置される有機層としては、陰極側から電子注入層、電子輸送層、正孔ブロック層を挙げることができる。具体的には、本発明の有機電界発光素子の好ましい態様の一例は、図1に記載される態様であり、前記有機層として、陽極3側から正孔注入層4、正孔輸送層5、発光層6、正孔ブロック層7及び電子輸送層8がこの順に積層されている態様である。以下、これら本発明の有機電界発光素子が有していてもよい前記発光層以外のその他の層について、説明する。A陽極と前記発光層との間に好ましく配置される有機層まず、A前記陽極と前記発光層との間に好ましく配置される有機層について説明する。A-1正孔注入層、正孔輸送層正孔注入層、正孔輸送層は、陽極又は陽極側から正孔を受け取り陰極側に輸送する機能を有する層である。本発明の発光素子は、発光層と陽極の間に少なくとも一層の有機層を含むことが好ましく、該有機層に、下記一般式Sa-1、一般式Sb-1、一般式Sc-1で表される化合物の内、少なくとも一種の化合物を含有することが好ましい。式中、Xは、置換または無置換の炭素数1~30のアルキレン基、置換または無置換の炭素数2~30のアルケニレン基、置換または無置換の炭素数6~30のアリーレン基、置換または無置換の炭素数2~30のヘテロアリーレン基、あるいは、置換または無置換の炭素数2~30の複素環を表す。RS1、RS2、RS3は、各々独立に水素原子、置換または無置換の炭素数1~30のアルキル基、置換または無置換の炭素数1~30のアルコキシ基、置換または無置換の炭素数6~30のアリール基、置換または無置換の炭素数6~30のアリールオキシ基、置換または無置換の炭素数2~30の複素環、置換または無置換の炭素数5~30の縮合多環基、ヒドロキシ基、シアノ基、あるいは、置換または無置換のアミノ基を表す。隣接するRS1、RS2、RS3同士が互いに結合し、飽和炭素環または不飽和炭素環を形成してもよい。ArS1、ArS2は、各々独立に、置換または無置換の炭素数6~30のアリール基、あるいは、置換または無置換の炭素数2~30のヘテロアリール基を表す。式中、RS4、RS5、RS6およびRS7は、各々独立に水素原子、置換または無置換の炭素数1~30のアルキル基、置換または無置換の炭素数1~30のアルコキシ基、置換または無置換の炭素数6~30のアリール基、置換または無置換の炭素数6~30のアリールオキシ基、置換または無置換の炭素数2~30の複素環、置換または無置換の炭素数5~30の縮合多環基、ヒドロキシ基、シアノ基、あるいは、置換または無置換のアミノ基を表す。隣接するRS4、RS5、RS6およびRS7同士が互いに結合し、飽和炭素環または不飽和炭素環を形成してもよい。ArS3は、置換または無置換の炭素数6~30のアリール基、あるいは、置換または無置換の炭素数2~30のヘテロアリール基を表す。式中、RS8およびRS9は各々独立に水素原子、置換または無置換の炭素数1~30のアルキル基、置換または無置換の炭素数6~30のアリール基、置換または無置換の炭素数2~30の複素環基、あるいは、置換または無置換の炭素数5~30の縮合多環基を表す。RS10は置換または無置換の炭素数1~30のアルキル基、置換または無置換の炭素数6~30のアリール基、置換または無置換の炭素数2~30の複素環基、あるいは、置換または無置換の炭素数5~30の縮合多環基を表す。RS11およびRS12は、各々独立に水素原子、置換または無置換の炭素数1~30のアルキル基、置換または無置換の炭素数1~30のアルコキシ基、置換または無置換の炭素数6~30のアリール基、置換または無置換の炭素数6~30のアリールオキシ基、置換または無置換の炭素数2~30の複素環、置換または無置換の炭素数5~30の縮合多環基、ヒドロキシ基、シアノ基、あるいは、置換または無置換のアミノ基を表す。隣接するRS11およびRS12同士が互いに結合し、飽和炭素環または不飽和炭素環を形成してもよい。ArS4は、置換または無置換の炭素数6~30のアリール基または置換、あるいは、無置換の炭素数2~30のヘテロアリール基を表す。YS1、YS2は各々独立に、置換または無置換の炭素数1~30のアルキレン基、あるいは、置換または無置換の炭素数6~30のアリーレン基を表す。nおよびmは各々独立に0~5の整数を表す。前記一般式Sa-1について説明する。前記一般式Sa-1中、Xは、置換または無置換の炭素数1~30のアルキレン基、置換または無置換の炭素数2~30のアルケニレン基、置換または無置換の炭素数6~30のアリーレン基、置換または無置換の炭素数2~30のヘテロアリーレン基、あるいは、置換または無置換の炭素数2~30の複素環を表す。Xとして好ましくは、置換または無置換の炭素数6~30のアリーレン基であり、より好ましくは、置換または無置換のフェニレン、置換または無置換のビフェニレン、および、置換または無置換のナフチレンであり、さらに好ましくは置換または無置換のビフェニレンである。RS1、RS2、RS3は、各々独立に水素原子、置換または無置換の炭素数1~30のアルキル基、置換または無置換の炭素数1~30のアルコキシ基、置換または無置換の炭素数6~30のアリール基、置換または無置換の炭素数6~30のアリールオキシ基、置換または無置換の炭素数2~30の複素環、置換または無置換の炭素数5~30の縮合多環基、ヒドロキシ基、シアノ基、あるいは、置換または無置換のアミノ基を表す。隣接するRS1、RS2、RS3同士が互いに結合し、飽和炭素環または不飽和炭素環を形成してもよい。前記飽和炭素環または当該不飽和炭素環の例としては、ナフタレン、アズレン、アントラセン、フルオレン、フェナレンなどがある。RS1、RS2、RS3として好ましくは、水素原子、置換または無置換の炭素数1~30のアルキル基、置換または無置換の炭素数6~30のアリール基、置換または無置換の炭素数5~30の縮合多環基、および、シアノ基であり、より好ましくは水素原子である。ArS1、ArS2は、各々独立に、置換または無置換の炭素数6~30のアリール基、あるいは、置換または無置換の炭素数2~30のヘテロアリール基を表す。ArS1、ArS2として好ましくは、置換または無置換のフェニル基である。次に前記一般式Sb-1について説明する。前記一般式Sb-1中、RS4、RS5、RS6およびRS7は、各々独立に水素原子、置換または無置換の炭素数1~30のアルキル基、置換または無置換の炭素数1~30のアルコキシ基、置換または無置換の炭素数6~30のアリール基、置換または無置換の炭素数6~30のアリールオキシ基、置換または無置換の炭素数2~30の複素環、または置換または無置換の炭素数5~30の縮合多環基、ヒドロキシ基、シアノ基、あるいは、置換または無置換のアミノ基を表す。隣接するRS4、RS5、RS6およびRS7同士が互いに結合し、飽和炭素環または不飽和炭素環を形成してもよい。前記飽和炭素環または当該不飽和炭素環の例としては、ナフタレン、アズレン、アントラセン、フルオレン、フェナレンなどがある。RS4、RS5、RS6およびRS7として好ましくは、水素原子、置換または無置換の炭素数1~30のアルキル基、置換または無置換の炭素数6~30のアリール基、置換または無置換の炭素数5~30の縮合多環基、および、シアノ基であり、より好ましくは水素原子である。ArS3は、置換または無置換の炭素数6~30のアリール基、あるいは、置換または無置換の炭素数2~30のヘテロアリール基を表す。ArS3として好ましくは、置換または無置換のフェニル基である。次に前記一般式Sc-1について説明する。前記一般式Sc-1中、RS8およびRS9は各々独立に水素原子、置換または無置換の炭素数1~30のアルキル基、置換または無置換の炭素数6~30のアリール基、置換または無置換の炭素数2~30の複素環基、あるいは、置換または無置換の炭素数5~30の縮合多環基を表す。RS8およびRS9として好ましくは、置換または無置換の炭素数1~30のアルキル基、および、置換または無置換の炭素数6~30のアリール基であり、より好ましくは、メチル基およびフェニル基である。RS10は置換または無置換の炭素数1~30のアルキル基、置換または無置換の炭素数6~30のアリール基、置換または無置換の炭素数2~30の複素環基、あるいは、置換または無置換の炭素数5~30の縮合多環基を表す。RS10として好ましくは置換または無置換の炭素数6~30のアリール基であり、より好ましくはフェニル基である。RS11およびRS12は、各々独立に水素原子、置換または無置換の炭素数1~30のアルキル基、置換または無置換の炭素数1~30のアルコキシ基、置換または無置換の炭素数6~30のアリール基、置換または無置換の炭素数6~30のアリールオキシ基、置換または無置換の炭素数2~30の複素環、置換または無置換の炭素数5~30の縮合多環基、ヒドロキシ基、シアノ基、あるいは、置換または無置換のアミノ基を表す。隣接するRS11およびRS12同士が互いに結合し、飽和炭素環または不飽和炭素環を形成してもよい。前記飽和炭素環または当該不飽和炭素環の例としては、ナフタレン、アズレン、アントラセン、フルオレン、フェナレンなどがある。RS11およびRS12として好ましくは、水素原子、置換または無置換の炭素数1~30のアルキル基、置換または無置換の炭素数6~30のアリール基、置換または無置換の炭素数5~30の縮合多環基、および、シアノ基であり、より好ましくは水素原子である。ArS4は、置換または無置換の炭素数6~30のアリール基、あるいは、置換または無置換の炭素数2~30のヘテロアリール基を表す。YS1、YS2は置換または無置換の炭素数1~30のアルキレン、あるいは、置換または無置換の炭素数6~30のアリーレンを表す。YS1、YS2として好ましくは、置換または無置換の炭素数6~30のアリーレンであり、より好ましくは置換または無置換のフェニレンである。nは0~5の整数であり、好ましくは0~3、より好ましくは0~2、さらに好ましくは0である。mは0~5の整数であり、好ましくは0~3、より好ましくは0~2、さらに好ましくは1である。前記一般式Sa-1は、好ましくは下記一般式Sa-2で表される化合物である。式中、RS1、RS2、RS3は、各々独立に水素原子、置換または無置換の炭素数1~30のアルキル基、置換または無置換の炭素数1~30のアルコキシ基、置換または無置換の炭素数6~30のアリール基、置換または無置換の炭素数6~30のアリールオキシ基、置換または無置換の炭素数2~30の複素環、置換または無置換の炭素数5~30の縮合多環基、ヒドロキシ基、シアノ基、あるいは、置換または無置換のアミノ基を表す。隣接するRS1、RS2、RS3同士が互いに結合し、飽和炭素環または不飽和炭素環を形成してもよい。QSaは各々独立に、水素原子、シアノ基、フッ素原子、炭素数1~30のアルコキシ基、置換または非置換の炭素数1~30のアルキル基、炭素数6~30のアリールオキシ基、置換または非置換の炭素数6~30のアリール基、置換または非置換の炭素数2~30の複素環、あるいは、置換または非置換のアミノ基を表す。前記一般式Sa-2について説明する。RS1、RS2、RS3は一般式Sa-1中のそれらと同義であり、また好ましい範囲も同様である。QSaは各々独立に、水素原子、シアノ基、フッ素原子、炭素数1~30のアルコキシ基、置換または非置換の炭素数1~30のアルキル基、炭素数6~30のアリールオキシ基、置換または非置換の炭素数6~30のアリール基、置換または非置換の炭素数2~30の複素環、あるいは、置換または非置換のアミノ基を表す。QSaとして好ましくは、水素原子、シアノ基、フッ素原子、置換または非置換の炭素数1~30のアルキル基、および、置換または非置換の炭素数6~30のアリール基であり、より好ましくは水素原子、および、置換または非置換の炭素数1~30のアルキル基であり、さらに好ましくは水素原子である。前記一般式Sb-1は、好ましくは下記一般式Sb-2で表される化合物である。式中、RS4、RS5、RS6およびRS7は、各々独立に水素原子、置換または無置換の炭素数1~30のアルキル基、置換または無置換の炭素数1~30のアルコキシ基、置換または無置換の炭素数6~30のアリール基、置換または無置換の炭素数6~30のアリールオキシ基、置換または無置換の炭素数2~30の複素環、置換または無置換の炭素数5~30の縮合多環基、ヒドロキシ基、シアノ基、あるいは、置換または無置換のアミノ基を表す。隣接するRS4、RS5、RS6およびRS7同士が互いに結合し、飽和炭素環または不飽和炭素環を形成してもよい。QSbは、水素原子、シアノ基、フッ素原子、炭素数1~30のアルコキシ基、置換または非置換の炭素数1~30のアルキル基、炭素数6~30のアリールオキシ基、置換または非置換の炭素数6~30のアリール基、置換または非置換の炭素数2~30の複素環、あるいは、置換または非置換のアミノ基を表す。前記一般式Sb-2について説明する。RS4、RS5、RS6およびRS7は一般式Sb-1中のそれらと同義であり、また好ましい範囲も同様である。QSaは、水素原子、シアノ基、フッ素原子、炭素数1~30のアルコキシ基、置換または非置換の炭素数1~30のアルキル基、炭素数6~30のアリールオキシ基、置換または非置換の炭素数6~30のアリール基、置換または非置換の炭素数2~30の複素環、あるいは、置換または非置換のアミノ基を表す。QSaとして好ましくは、水素原子、シアノ基、フッ素原子、置換または非置換の炭素数1~30のアルキル基、および、置換または非置換の炭素数6~30のアリール基であり、より好ましくは水素原子、および、置換または非置換の炭素数1~30のアルキル基であり、さらに好ましくは水素原子である。前記一般式Sc-1は、好ましくは下記一般式Sc-2で表される化合物である。式中、RS8およびRS9は各々独立に水素原子、置換または無置換の炭素数1~30のアルキル基、置換または無置換の炭素数6~30のアリール基、置換または無置換の炭素数2~30の複素環基、あるいは、置換または無置換の炭素数5~30の縮合多環基を表す。RS10は置換または無置換の炭素数1~30のアルキル基、置換または無置換の炭素数6~30のアリール基、置換または無置換の炭素数2~30の複素環基、あるいは、置換または無置換の炭素数5~30の縮合多環基を表す。RS11およびRS12は、各々独立に水素原子、置換または無置換の炭素数1~30のアルキル基、置換または無置換の炭素数1~30のアルコキシ基、置換または無置換の炭素数6~30のアリール基、置換または無置換の炭素数6~30のアリールオキシ基、置換または無置換の炭素数2~30の複素環、または置換または無置換の炭素数5~30の縮合多環基、ヒドロキシ基、シアノ基、あるいは、置換または無置換のアミノ基を表す。隣接するRS11およびRS12同士が互いに結合し、飽和炭素環または不飽和炭素環を形成してもよい。QScは、水素原子、シアノ基、フッ素原子、炭素数1~30のアルコキシ基、置換または非置換の炭素数1~30のアルキル基、炭素数6~30のアリールオキシ基、置換または非置換の炭素数6~30のアリール基、置換または非置換の炭素数2~30の複素環、あるいは、置換または非置換のアミノ基を表す。前記一般式Sc-2について説明する。RS8、RS9、RS10、RS11およびRS12は一般式Sc-1中のそれらと同義であり、また好ましい範囲も同様である。QScは、水素原子、シアノ基、フッ素原子、炭素数1~30のアルコキシ基、置換または非置換の炭素数1~30のアルキル基、炭素数6~30のアリールオキシ基、置換または非置換の炭素数6~30のアリール基、置換または非置換の炭素数2~30の複素環、または置換または非置換のアミノ基を表す。QScとして好ましくは、水素原子、シアノ基、フッ素原子、置換または非置換の炭素数1~30のアルキル基、置換または非置換の炭素数6~30のアリール基であり、より好ましくは水素原子、置換または非置換の炭素数6~30のアリール基であり、さらに好ましくはフェニル基である。前記一般式Sa-1、Sb-1およびSc-1で表される化合物の具体例としては以下のものが挙げられる。但し、本発明は以下の具体例に限定されるものではない。前記一般式Sa-1、Sb-1またはSc-1で表される化合物は、特開2007-318101号公報に記載の方法で合成可能である。合成後、カラムクロマトグラフィー、再結晶、再沈殿などによる精製を行った後、昇華精製により精製することが好ましい。昇華精製により有機不純物を分離できるだけではなく、無機塩や残留溶媒、水分等を効果的に取り除くことが可能である。本発明の発光素子において、前記一般式Sa-1、Sb-1またはSc-1で表される化合物は、前記発光層と前記陽極との間の有機層に含有されることが好ましく、その中でも発光層に隣接する陽極側の層に含有されることがより好ましく、正孔輸送層に含有される正孔輸送材料であることが特に好ましい。前記一般式Sa-1、Sb-1またはSc-1で表される化合物は、添加する有機層の全質量に対して70~100質量含まれることが好ましく、85~100質量含まれることがより好ましい。その他、正孔注入層および正孔輸送層については、特開2008-270736号公報の段落番号0165~0167に記載の事項を本発明に適用することもできる。前記正孔注入層には電子受容性ドーパントを含有することが好ましい。正孔注入層に電子受容性ドーパントを含有することにより、正孔注入性が向上し、駆動電圧が低下する、効率が向上するなどの効果がある。電子受容性ドーパントとは、ドープされる材料から電子を引き抜き、ラジカルカチオンを発生させることが可能な材料であれば有機材料、無機材料のうちいかなるものでもよいが、例えば、テトラシアノキノジメタンTCNQ、テトラフルオロテトラシアノキノジメタンF4-TCNQ、酸化モリブデンなどが挙げられる。前記正孔注入層中の電子受容性ドーパントは、正孔注入層を形成する全化合物質量に対して、0.01~50質量含有されることが好ましく、0.1~40質量含有されることがより好ましく、0.2~30質量含有されることがより好ましい。A-2電子ブロック層電子ブロック層は、陰極側から発光層に輸送された電子が、陽極側に通りぬけることを防止する機能を有する層である。本発明において、発光層と陽極側で隣接する有機層として、電子ブロック層を設けることができる。電子ブロック層を構成する有機化合物の例としては、例えば前述の正孔輸送材料として挙げたものが適用できる。電子ブロック層の厚さとしては、1nm~500nmであるのが好ましく、3nm~100nmであるのがより好ましく、5nm~50nmであるのが更に好ましい。電子ブロック層は、上述した材料の一種又は二種以上からなる単層構造であってもよいし、同一組成又は異種組成の複数層からなる多層構造であってもよい。電子ブロック層に用いる材料は、前記発光材料のS1エネルギーより高いことが色純度、発光効率、駆動耐久性の点で好ましい。電子ブロック層に用いる材料の膜状態でのS1が発光材料のS1より0.1eV以上大きいことが好ましく、0.2eV以上大きいことがより好ましく、0.3eV以上大きいことが更に好ましい。B陰極と前記発光層との間に好ましく配置される有機層次に、前記B陰極と前記発光層との間に好ましく配置される有機層について説明する。B-1電子注入層、電子輸送層電子注入層、電子輸送層は、陰極又は陰極側から電子を受け取り陽極側に輸送する機能を有する層である。これらの層に用いる電子注入材料、電子輸送材料は低分子化合物であっても高分子化合物であってもよい。電子輸送材料としては、例えば前記一般式I~IVで表される化合物を用いることができる。その他の電子輸送材料としては、ピリジン誘導体、キノリン誘導体、ピリミジン誘導体、ピラジン誘導体、フタラジン誘導体、フェナントロリン誘導体、トリアジン誘導体、トリアゾール誘導体、オキサゾール誘導体、オキサジアゾール誘導体、イミダゾール誘導体、ベンゾイミダゾール誘導体、イミダゾピリジン誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレン、ペリレン等の芳香環テトラカルボン酸無水物、フタロシアニン誘導体、8-キノリノール誘導体の金属錯体やメタルフタロシアニン、ベンゾオキサゾールやベンゾチアゾールを配位子とする金属錯体に代表される各種金属錯体、シロールに代表される有機シラン誘導体、ナフタレン、アントラセン、フェナントレン、トリフェニレン、ピレン等の縮環炭化水素化合物等をから選ばれることが好ましく、ピリジン誘導体、ベンゾイミダゾール誘導体、イミダゾピリジン誘導体、金属錯体、縮環炭化水素化合物のいずれかであることがより好ましい。電子注入層、電子輸送層の厚さは、駆動電圧を下げるという観点から、各々500nm以下であることが好ましい。電子輸送層の厚さとしては、1nm~500nmであるのが好ましく、5nm~200nmであるのがより好ましく、10nm~100nmであるのが更に好ましい。また、電子注入層の厚さとしては、0.1nm~200nmであるのが好ましく、0.2nm~100nmであるのがより好ましく、0.5nm~50nmであるのが更に好ましい。電子注入層、電子輸送層は、上述した材料の1種又は2種以上からなる単層構造であってもよいし、同一組成又は異種組成の複数層からなる多層構造であってもよい。電子注入層には電子供与性ドーパントを含有することが好ましい。電子注入層に電子供与性ドーパントを含有させることにより、電子注入性が向上し、駆動電圧が低下する、効率が向上するなどの効果がある。電子供与性ドーパントとは、ドープされる材料に電子を与え、ラジカルアニオンを発生させることが可能な材料であれば有機材料、無機材料のうちいかなるものでもよいが、例えば、テトラチアフルバレンTTF、テトラチアナフタセンTTT、ビス-[1,3-ジエチル-2-メチル-1,2-ジヒドロベンズイミダゾリル]などのジヒドロイミダゾール化合物、リチウム、セシウムなどが挙げられる。電子注入層中の電子供与性ドーパントは、電子注入層を形成する全化合物質量に対して、0.01質量~50質量含有されることが好ましく、0.1質量~40質量含有されることがより好ましく、0.5質量~30質量含有されることがより好ましい。B-2正孔ブロック層正孔ブロック層は、陽極側から発光層に輸送された正孔が、陰極側に通りぬけることを防止する機能を有する層である。本発明において、発光層と陰極側で隣接する有機層として、正孔ブロック層を設けることができる。正孔ブロック層を構成する有機化合物の膜状態でのS1エネルギーは、発光層で生成する励起子のエネルギー移動を防止し、発光効率を低下させないために、発光材料のS1エネルギーよりも高いことが好ましい。正孔ブロック層を構成する有機化合物の例としては、例えば前記一般式I~IVで表される化合物を用いることができる。前記一般式I~IVで表される化合物以外の、正孔ブロック層を構成するその他の有機化合物の例としては、アルミニウムIIIビス2-メチル-8-キノリナト4-フェニルフェノレートAluminumIIIbis2-methyl-8-quinolinato4-phenylphenolateBalqと略記する等のアルミニウム錯体、トリアゾール誘導体、2,9-ジメチル-4,7-ジフェニル-1,10-フェナントロリン2,9-Dimethyl-4,7-diphenyl-1,10-phenanthrolineBCPと略記する等のフェナントロリン誘導体、等が挙げられる。正孔ブロック層の厚さとしては、1nm~500nmであるのが好ましく、3nm~100nmであるのがより好ましく、5nm~50nmであるのが更に好ましい。正孔ブロック層は、上述した材料の一種又は二種以上からなる単層構造であってもよいし、同一組成又は異種組成の複数層からなる多層構造であってもよい。正孔ブロック層に用いる材料は、前記発光材料のS1エネルギーより高いことが色純度、発光効率、駆動耐久性の点で好ましい。正孔ブロック層に用いる材料の膜状態でのS1が発光材料のS1より0.1eV以上大きいことが好ましく、0.2eV以上大きいことがより好ましく、0.3eV以上大きいことが更に好ましい。B-3陰極と前記発光層との間に好ましく配置される有機層に特に好ましく用いられる材料本発明の有機電界発光素子は、前記B陰極と前記発光層との間に好ましく配置される有機層の材料に特に好ましく用いられる材料として、前記一般式I~IVで表される化合物、下記一般式P-1で表される化合物および下記一般式O-1で表される化合物を挙げることができる。以下、前記一般式O-1で表される化合物と、前記一般式P-1で表される化合物について説明する。本発明の有機電界発光素子は、発光層と陰極との間に少なくとも一層の有機層を含むことが好ましく、該有機層に少なくとも一種の下記一般式O-1で表される化合物を含有することが素子の効率や駆動電圧の観点から好ましい。以下に、一般式O-1について説明する。一般式O-1中、RO1は、アルキル基、アリール基、又はヘテロアリール基を表す。AO1~AO4はそれぞれ独立に、C-RA又は窒素原子を表す。RAは水素原子、アルキル基、アリール基、又はヘテロアリール基を表し、複数のRAは同じでも異なっていてもよい。LO1は、アリール環又はヘテロアリール環からなる二価~六価の連結基を表す。nO1は2~6の整数を表す。RO1は、アルキル基好ましくは炭素数1~8、アリール基好ましくは炭素数6~30、又はヘテロアリール基好ましくは炭素数4~12を表し、これらは前述の置換基群Aから選ばれる置換基を有していてもよい。RO1として好ましくはアリール基、又はヘテロアリール基であり、より好ましくはアリール基である。RO1のアリール基が置換基を有する場合の好ましい置換基としては、アルキル基、アリール基又はシアノ基が挙げられ、アルキル基又はアリール基がより好ましく、アリール基が更に好ましい。RO1のアリール基が複数の置換基を有する場合、該複数の置換基は互いに結合して5又は6員環を形成していてもよい。RO1のアリール基は、好ましくは置換基群Aから選ばれる置換基を有していてもよいフェニル基であり、より好ましくはアルキル基又はアリール基が置換していてもよいフェニル基であり、更に好ましくは無置換のフェニル基又は2-フェニルフェニル基である。AO1~AO4はそれぞれ独立に、C-RA又は窒素原子を表す。AO1~AO4のうち、0~2つが窒素原子であるのが好ましく、0又は1つが窒素原子であるのがより好ましい。AO1~AO4の全てがC-RAであるか、又はAO1が窒素原子で、AO2~AO4がC-RAであるのが好ましく、AO1が窒素原子で、AO2~AO4がC-RAであるのがより好ましく、AO1が窒素原子で、AO2~AO4がC-RAであり、RAが全て水素原子であるのが更に好ましい。RAは水素原子、アルキル基好ましくは炭素数1~8、アリール基好ましくは炭素数6~30、又はヘテロアリール基好ましくは炭素数4~12を表し、これらは前述の置換基群Aから選ばれる置換基を有していてもよい。また複数のRAは同じでも異なっていてもよい。RAとして好ましくは水素原子又はアルキル基であり、より好ましくは水素原子である。LO1は、アリール環好ましくは炭素数6~30又はヘテロアリール環好ましくは炭素数4~12からなる二価~六価の連結基を表す。LO1として好ましくは、アリーレン基、ヘテロアリーレン基、アリールトリイル基、又はヘテロアリールトリイル基であり、より好ましくはフェニレン基、ビフェニレン基、又はベンゼントリイル基であり、更に好ましくはビフェニレン基、又はベンゼントリイル基である。LO1は前述の置換基群Aから選ばれる置換基を有していてもよく、置換基を有する場合の置換基としてはアルキル基、アリール基、又はシアノ基が好ましい。LO1の具体例としては、以下のものが挙げられる。nO1は2~6の整数を表し、好ましくは2~4の整数であり、より好ましくは2又は3である。nO1は、素子効率の観点では最も好ましくは3であり、素子の耐久性の観点では最も好ましくは2である。前記一般式O-1で表される化合物は、高温保存時の安定性、高温駆動時、駆動時の発熱に対して安定して動作させる観点から、ガラス転移温度Tgは100°C~300°Cであることが好ましく、120°C~300°Cであることがより好ましく、120°C~300°Cであることが更に好ましく、140°C~300°Cであることが更により好ましい。一般式O-1で表される化合物の具体例を以下に示すが、本発明で用いることができる一般式O-1で表される化合物はこれらの具体例によって限定的に解釈されることはない。前記一般式O-1で表される化合物は、特開2001-335776号に記載の方法で合成可能である。合成後、カラムクロマトグラフィー、再結晶、再沈殿などによる精製を行った後、昇華精製により精製することが好ましい。昇華精製により有機不純物を分離できるだけではなく、無機塩や残留溶媒、水分等を効果的に取り除くことが可能である。本発明の有機電界発光素子において、一般式O-1で表される化合物は発光層と陰極との間の有機層に含有されることが好ましいが、発光層に隣接する陰極側の層に含有されることがより好ましい。一般式O-1で表される化合物は、添加する有機層の全質量に対して70~100質量含まれることが好ましく、85~100質量含まれることがより好ましい。本発明の有機電界発光素子は、発光層と陰極との間に少なくとも一層の有機層を含むことが好ましく、該有機層に少なくとも一種の下記一般式Pで表される化合物を含有することが素子の効率や駆動電圧の観点から好ましい。以下に、一般式Pについて説明する。一般式P中、RPは、アルキル基好ましくは炭素数1~8、アリール基好ましくは炭素数6~30、又はヘテロアリール基好ましくは炭素数4~12を表し、これらは前述の置換基群Aから選ばれる置換基を有していてもよい。nPは1~10の整数を表し、RPが複数の場合、それらは同一でも異なっていてもよい。RPのうち少なくとも一つは、下記一般式P-1~P-3で表される置換基である。一般式P-1~P-3中、RP1~RP3、RP1~RP3はそれぞれアルキル基好ましくは炭素数1~8、アリール基好ましくは炭素数6~30、又はヘテロアリール基好ましくは炭素数4~12を表し、これらは前述の置換基群Aから選ばれる置換基を有していてもよい。nP1及びnP2は0~4の整数を表し、RP1~RP3、RP1~RP3が複数の場合、それらは同一でも異なっていてもよい。LP1~LP3は、単結合、アリール環又はヘテロアリール環からなる二価の連結基のいずれかを表す。は一般式Pのアントラセン環との結合位を表す。RPとして、P-1~P-3で表される置換基以外の好ましい置換基はアリール基であり、より好ましくはフェニル基、ビフェニル基、ターフェニル基、ナフチル基のいずれかであり、更に好ましくはナフチル基である。RP1~RP3、RP1~RP3として、好ましくはアリール基、ヘテロアリール基のいずれかであり、より好ましくはアリール基であり、更に好ましくはフェニル基、ビフェニル基、ターフェニル基、ナフチル基のいずれかであり、最も好ましくはフェニル基である。LP1~LP3として、好ましくは単結合、アリール環からなる二価の連結基のいずれかであり、より好ましくは単結合、フェニレン、ビフェニレン、ターフェニレン、ナフチレンのいずれかであり、更に好ましくは単結合、フェニレン、ナフチレンのいずれかである。一般式Pで表される化合物の具体例を以下に示すが、本発明で用いることができる一般式Pで表される化合物はこれらの具体例によって限定的に解釈されることはない。前記一般式Pで表される化合物は、WO2003/060956号公報、WO2004/080975号公報等に記載の方法で合成可能である。合成後、カラムクロマトグラフィー、再結晶、再沈殿などによる精製を行った後、昇華精製により精製することが好ましい。昇華精製により有機不純物を分離できるだけではなく、無機塩や残留溶媒、水分等を効果的に取り除くことが可能である。本発明の有機電界発光素子において、一般式Pで表される化合物は発光層と陰極との間の有機層に含有されることが好ましいが、陰極に隣接する層に含有されることがより好ましい。一般式Pで表される化合物は、添加する有機層の全質量に対して70~100質量含まれることが好ましく、85~100質量含まれることがより好ましい。本発明の有機電界発光素子において、電子注入層、電子輸送層に用いられるその他の好ましい材料としては、例えば特開平9-194487等に記載のシロール化合物、特開2006-73581等に記載のホスフィンオキサイド化合物、特開2005-276801、特開2006-225320、WO2005/085387等に記載の含窒素芳香族ヘテロ六員環化合物、WO2003/080760、WO2005/085387等に記載の含窒素芳香族ヘテロ六員構造とカルバゾール構造を有するもの、US2009/0009065、WO2010/134350、特表2010-535806等に記載の芳香族炭化水素化合物ナフタレン化合物、アントラセン化合物、トリフェニレン化合物、フェナントレン化合物、ピレン化合物、フルオランテン化合物、等、等を挙げることができる。<保護層>本発明において、有機電界素子全体は、保護層によって保護されていてもよい。保護層については、特開2008-270736号公報の段落番号0169~0170に記載の事項を本発明に適用することができる。なお、保護層の材料は無機物であっても、有機物であってもよい。<封止容器>本発明の有機電界発光素子は、封止容器を用いて素子全体を封止してもよい。封止容器については、特開2008-270736号公報の段落番号0171に記載の事項を本発明に適用することができる。<駆動方法>本発明の有機電界発光素子は、陽極と陰極との間に直流必要に応じて交流成分を含んでもよい電圧通常2ボルト~15ボルト、又は直流電流を印加することにより、発光を得ることができる。本発明の有機電界発光素子の駆動方法については、特開平2-148687号、同6-301355号、同5-29080号、同7-134558号、同8-234685号、同8-241047号の各公報、特許第2784615号、米国特許5828429号、同6023308号の各明細書等に記載の駆動方法を適用することができる。本発明の有機電界発光素子の外部量子効率としては、5以上が好ましく、6以上がより好ましく、7以上が更に好ましい。外部量子効率の数値は20°Cで素子を駆動したときの外部量子効率の最大値、若しくは、20°Cで素子を駆動したときの300~400cd/m2付近での外部量子効率の値を用いることができる。本発明の有機電界発光素子の内部量子効率は、30以上であることが好ましく、50以上が更に好ましく、70以上が更に好ましい。素子の内部量子効率は、外部量子効率を光取り出し効率で除して算出される。通常の有機EL素子では光取り出し効率は約20であるが、基板の形状、電極の形状、有機層の膜厚、無機層の膜厚、有機層の屈折率、無機層の屈折率等を工夫することにより、光取り出し効率を20以上にすることが可能である。<発光波長>本発明の有機電界発光素子は、その発光波長は前記本発明の有機電界発光素子用材料の極大発光波長と同様であり、光の三原色のうち、青色の発光に用いる。本発明の有機電界発光素子では、前記一般式I~IVで表される化合物を発光材料として用いて青色発光させる。<本発明の有機電界発光素子の用途>本発明の有機電界発光素子は、表示素子、ディスプレイ、バックライト、電子写真、照明光源、記録光源、露光光源、読み取り光源、標識、看板、インテリア、又は光通信等に好適に利用できる。特に、発光装置、照明装置、表示装置等の発光輝度が高い領域で駆動されるデバイスに好ましく用いられる。[発光装置]本発明の発光装置は、本発明の有機電界発光素子を含むことを特徴とする。次に、図2を参照して本発明の発光装置について説明する。本発明の発光装置は、前記有機電界発光素子を用いてなる。図2は、本発明の発光装置の一例を概略的に示した断面図である。図2の発光装置20は、透明基板支持基板2、有機電界発光素子10、封止容器16等により構成されている。有機電界発光素子10は、基板2上に、陽極第一電極3、有機層11、陰極第二電極9が順次積層されて構成されている。また、陰極9上には、保護層12が積層されており、更に、保護層12上には接着層14を介して封止容器16が設けられている。なお、各電極3、9の一部、隔壁、絶縁層等は省略されている。ここで、接着層14としては、エポキシ樹脂等の光硬化型接着剤や熱硬化型接着剤を用いることができ、例えば熱硬化性の接着シートを用いることもできる。本発明の発光装置の用途は特に制限されるものではなく、例えば、照明装置のほか、テレビ、パーソナルコンピュータ、携帯電話、電子ペーパ等の表示装置とすることができる。[照明装置]本発明の照明装置は、本発明の有機電界発光素子を含むことを特徴とする。次に、図3を参照して本発明の照明装置について説明する。図3は、本発明の照明装置の一例を概略的に示した断面図である。本発明の照明装置40は、図3に示すように、前述した有機EL素子10と、光散乱部材30とを備えている。より具体的には、照明装置40は、有機EL素子10の基板2と光散乱部材30とが接触するように構成されている。光散乱部材30は、光を散乱できるものであれば特に制限されないが、図3においては、透明基板31に微粒子32が分散した部材とされている。透明基板31としては、例えば、ガラス基板を好適に挙げることができる。微粒子32としては、透明樹脂微粒子を好適に挙げることができる。ガラス基板及び透明樹脂微粒子としては、いずれも、公知のものを使用できる。このような照明装置40は、有機電界発光素子10からの発光が散乱部材30の光入射面30Aに入射されると、入射光を光散乱部材30により散乱させ、散乱光を光出射面30Bから照明光として出射するものである。[表示装置]本発明の表示装置は、本発明の有機電界発光素子を含むことを特徴とする。本発明の表示装置としては、例えば、テレビ、パーソナルコンピュータ、携帯電話、電子ペーパ等の表示装置とすることなどを挙げることができる。以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。実施例および比較例で用いた化合物の構造式を以下にまとめて示す。1.合成例前記一般式I~IVのいずれかで表される化合物は、本明細書中に記載の方法や、その他公知の反応を組み合わせて合成することができる。以下に前記一般式I~IVのいずれかで表される化合物のうち、前記一般式Iで表される化合物の具体的合成手順の代表例を記載する。合成例1化合物1の合成公知文献を参考に上記合成スキームにしたがって合成中間体5を合成した。合成中間体3の合成においてはJ.Am.Chem.Soc.2006,128,581-590.を参考にし、合成中間体5の合成においては特開2010-111620を参考にした。続いて、以下の方法で化合物1を合成した。合成中間体5を520mg1.12mmol、1-ブロモ-3,5-ジメチルベンゼン414mg2.24mmol、トリスジベンジリデンアセトンジパラジウム51.2mg0.056mmol、2-ジ-t-ブチルホスフィノビフェニル33.4mg0.112mmol、t-ブトキシナトリウム324mg3.36mmol、およびキシレン20mLを混合し、窒素雰囲気下、1時間半加熱還流した。反応液を室温に戻した後、溶媒を留去し、シリカゲルカラムクロマトグラフィー展開溶媒:ヘキサン/トルエン9:1により精製した。さらにトルエン/IPA1:5により再結晶を2回行うことで精製し、化合物1を600mg得た収率68。1HNMR400MHz,inDMSO-d6;δppm=9.25s,1H,8.76d,1H,8.55s,1H,8.54s,1H,8.36-8.34m,1H,8.22d,1H,7.96d,1H,7.86-7.84m,1H,7.67d,1H,7.65-7.62m,1H,7.43-7.41m,2H,7.38s,1H,7.30s,2H,7.19d,1H,2.45s,6H,1.86s,6H,1.49s,9Hppm.実施例で用いた上記化合物2~15も、化合物1と類似の方法で合成した。比較化合物1~5は、それぞれの化合物が記載されている公知文献を参考に合成した。[実施例1]<純度確認>有機電界発光素子作製に用いた材料は全て昇華精製を行い、高速液体クロマトグラフィー東ソーTSKgelODS-100Zにより純度254nmの吸収強度面積比が99.9以上であることを確認した。有機電界発光素子の蒸着による作製と評価厚み0.5mm、2.5cm角のITO膜を有するガラス基板ジオマテック社製、表面抵抗10Ω/□を洗浄容器に入れ、2-プロパノール中で超音波洗浄した後、30分間UV-オゾン処理を行った。この透明陽極ITO膜上に真空蒸着法にて以下の有機化合物層を順次蒸着した。第1層:HAT-CN:膜厚10nm第2層:HT-1:膜厚30nm第3層:H-2および表1中に記載の発光材料質量比96:4:膜厚30nm第4層:ET-1:膜厚30nmこの上に、フッ化リチウム1nm及び金属アルミニウム100nmをこの順に蒸着し陰極とした。得られた積層体を、大気に触れさせることなく、窒素ガスで置換したグローブボックス内に入れ、ガラス製の封止缶及び紫外線硬化型の接着剤XNR5516HV、長瀬チバ株製を用いて封止し、発光部分が2mm×2mmの正方形である有機電界発光素子1-1~1-10、および比較用の有機電界発光素子1-1~1-5を得た。これらの得られた各有機電界発光素子について、以下の試験を行った。発光効率、色純度、駆動色度変化の観点で評価した結果を下記表1に示す。a色純度東陽テクニカ製ソースメジャーユニット2400を用いて、直流電圧を各素子に印加して発光させ、その輝度を輝度計BM-8、株トプコン社製を用いて測定した。発光スペクトルと発光波長は浜松ホトニクス製スペクトルアナライザーPMA-11を用いて測定した。各有機電界発光素子を輝度が1000cd/m2となるように発光させたときの発光スペクトルから色度x、yを求めたCIE1931表色系。このときのy値を以下の基準で、3段階で評価した。○:0.12未満△:0.12以上0.18未満×:0.18以上b駆動色度変化各有機電界発光素子を輝度が1000cd/m2になるように直流電圧を印加して発光させ続け、輝度が500cd/m2に低下したときの色度x、yを発光スペクトルから求めたCIE1931表色系。駆動劣化前後のy値の変化Δy=|y-Δy|を以下の基準で、4段階で評価した。◎:0.01未満○:0.01以上0.02未満△:0.02以上0.03未満×:0.03以上c駆動電圧上昇各有機電界発光素子を輝度が1000cd/m2になるように直流電圧を印加して発光させ続け、輝度が500cd/m2に低下したときの電圧上昇値を、以下の2段階で評価した。○:1.5V未満△:1.5V以上2.5V未満×:2.5V以上[実施例2]層構成を以下に示すものに変えた以外は実施例1と同様にして有機電界発光素子を作製し、実施例1と同様の評価を行った。結果を下記表2に示す。なお、下記表2の発光効率は、比較素子2-1の外部量子効率を1.0としたときの相対値で表示している。第1層:HI-2:膜厚50nm第2層:HT-2:膜厚45nm第3層:H-3及び表2中に記載の発光材料質量比96:4:膜厚25nm第4層:ET-2:膜厚5nm第5層:ET-3:膜厚20nm[実施例3]層構成を以下に示すものに変えた以外は実施例1と同様にして有機電界発光素子を作製し、実施例1と同様の評価を行った。結果を下記表3に示す。なお、下記表3の発光効率は、比較用の有機電界発光素子3-1の外部量子効率を1.0としたときの相対値で表示している。第1層:HI-2:膜厚10nm第2層:NPD:膜厚30nm第3層:表3中に記載のホスト材料および発光材料96:4:膜厚30nm第4層:ET-4:膜厚10nm第5層:表3中に記載の電子輸送材料:膜厚20nm[実施例4]-発光層形成用塗布液の調製-発光材料10.25質量、ホスト材料ADN5質量に、トルエン94.75質量を混合し、発光層形成用塗布液1を得た。発光層形成用塗布液1において発光材料1を発光材料3および14に変更した以外は発光層形成用塗布液1と同様にして、発光層形成用塗布液2,3を調製した。-有機電界発光素子の作製-25mm×25mm×0.7mmのガラス基板上にITOを150nmの厚みで蒸着し製膜したものを透明支持基板とした。この透明支持基板をエッチング、洗浄した。このITOガラス基板上に、PTPDES-2ケミプロ化成製、Tg=205°C2質量部を電子工業用シクロヘキサノン関東化学製98質量部に溶解し、厚みが約40nmとなるようにスピンコート2,000rpm、20秒間、した後、120°Cで30分間乾燥と160°Cで10分間アニール処理することで、正孔注入層を成膜した。PTPDES-2は下記構造を表す。この正孔注入層上に前記発光層形成用塗布液1~3を厚みが約40nmとなるようにスピンコート1,300rpm、30秒間し、発光層とした。次いで、発光層上に、電子輸送層として、下記構造式で表されるBAlqを、厚みが40nmとなるように真空蒸着法にて形成した。電子輸送層上に、電子注入層としてフッ化リチウムLiFを、厚みが1nmとなるように真空蒸着法にて形成した。更に金属アルミニウムを70nm蒸着し、陰極とした。以上により作製した積層体を、アルゴンガスで置換したグロ-ブボックス内に入れ、ステンレス製の封止缶及び紫外線硬化型の接着剤XNR5516HV、長瀬チバ株製を用いて封止することで、有機電界発光素子4-1~4-3、比較素子4-1~4-2を作製した。有機電界発光素子4-1~4-3、比較素子4-1~4-2について、実施例1と同様の評価を行った。結果を下記表4に示す。"